(57)【要約】      （修正有）【課題】優れた耐熱性と難燃性を兼備した複合繊維を提供する。【解決手段】ポリエーテルイミド樹脂を鞘成分とし、ポリエーテルエーテルケトン樹脂を芯成分とした芯鞘複合繊維。好ましくは、ガラス転移温度が２００℃以上であり、融点を持たない非晶性のポリエーテルイミド樹脂を鞘成分とし、融点が３００〜３６０℃である結晶性のポリエーテルエーテルケトン樹脂を芯成分として、溶融紡糸をすることにより、２２０℃における乾熱収縮率が２０％以下である複合繊維が製造される。【選択図】図２
2014125708.tif 000002
【特許請求の範囲】
【請求項１】
ポリエーテルイミドとポリエーテルエーテルケトンからなり、前記ポリエーテルイミドを鞘成分、前記ポリエーテルエーテルケトンを芯成分とする芯鞘複合繊維。
【請求項２】
芯成分である前記ポリエーテルエーテルケトンの重量比率が３０％以下であることを特徴とする、請求項１記載の芯鞘複合繊維。
【請求項３】
鞘成分である前記ポリエーテルイミドが、下記の一般式（１）で示され、ガラス転移温度が２００℃以上であり、融点を持たない非晶性のポリエーテルイミド樹脂であることを特徴とする、請求項１または２に記載の芯鞘複合繊維。
【化１】
2014125708.tif 000011
（式中、Ｒ１は、６〜３０個の炭素原子を有する２価の芳香族残基であり、Ｒ２は、６〜３０個の炭素原子を有する２価の芳香族残基、２〜２０個の炭素原子を有するアルキレン基、２〜２０個の炭素原子を有するシクロアルキレン基、および２〜２０個の炭素原子を有するアルキレン基で連鎖停止されたポリジオルガノシロキサン基からなる群より選択された２価の有機基を表す。）
【請求項４】
芯成分である前記ポリエーテルエーテルケトンが下記の一般式（２）で示され、融点が３００〜３６０℃の結晶性のポリエーテルエーテルケトン樹脂であることを特徴とする、請求項１〜３のいずれか１項に記載の芯鞘複合繊維。
【化２】
2014125708.tif 000012
【請求項５】
２２０℃における乾熱収縮率が２０％以下であることを特徴とする、請求項１〜４のいずれか１項に記載の芯鞘複合繊維。 
【発明の詳細な説明】
【技術分野】
【０００１】
本発明は、優れた耐熱性と難燃性を兼備した芯鞘複合繊維に関する。特に、ポリエーテルイミドを鞘成分、ポリエーテルエーテルケトンを芯成分とした、芯鞘複合繊維に関する。
【０００２】
本明細書において、ポリエーテルイミドを、略称してＰＥＩと称することがある。また、ポリエーテルエーテルケトンを、略称してＰＥＥＫと称することがある。
【背景技術】
【０００３】
従来、非晶性ＰＥＩ系ポリマーは、力学的物性、難燃性、耐熱性、機械的特性、電気絶縁性、染色性、低発煙性また溶融加工性に優れていることから、スーパーエンジニアリングプラスチックとして、フィルムや成型品にして、電気・電子部品や自動車部品などさまざまな分野で幅広く使われている。
【０００４】
その一方で、非晶性ＰＥＩ系ポリマーは、自身のガラス転移温度（２００℃付近）より高温での乾熱収縮率が急激に増加するという欠点を有している。ＰＥＩは非晶性ポリマーであるため、ＰＥＩ繊維を延伸あるいは熱処理しても配向結晶化が起こらず、延伸を施すと分子は逆に不安定に伸びきった状態になる。高温になることにより分子運動の増大に伴うエントロピー収縮が起こると考えられている。この欠点を解消するため、ＰＥＩと別の耐熱性ポリマーをブレンドさせて溶融紡糸を行い、耐熱性を向上させようとする提案がなされている。
【０００５】
特許文献１に示されるように、ＰＥＩ繊維と主鎖型液晶繊維をブレンドすることにより高耐熱性繊維を得るという技術は既に知られている。実際、主鎖型液晶繊維をブレンドすることにより、ＰＥＩのガラス転移温度付近における乾熱収縮率の低減を実現させることができている。同様にして、本発明者等は、結晶性ポリマーであるＰＥＥＫをブレンドして結晶化によるＰＥＩ繊維の熱収縮抑制を狙ったものの、延伸させることによりＰＥＩとＰＥＥＫの相分離が起こり、結果としてＰＥＩ繊維の収縮抑制には至らなかった。
【０００６】
また、ＰＥＩやＰＥＥＫを使用したブレンド繊維の提案は数多くあり、たとえば特許文献２のような軽量性に優れたポリエステル繊維の提案がなされている。また、特許文献３のように、芯鞘複合繊維とすることによる耐熱性を向上させたポリエステル繊維の提案もなされている。  特許文献２および特許文献３での提案は、いずれもポリエステル繊維に関するものであり、すべての実施例においてガラス転移温度が２００℃を超えているものは存在しない。特許文献３においても、シリコーン化合物を使用することにより難燃性向上を図ったものであるが、ＰＥＴ繊維を２２０℃で処理すると溶断してしまうため、耐熱性面での解決策はなされていない。
【先行技術文献】
【特許文献】
【０００７】
【特許文献１】特開２０１２‐０９７３８２号公報
【特許文献２】特開２００６‐０１６７３１号公報
【特許文献３】特開２００８‐０２５０６７号公報
【発明の概要】
【発明が解決しようとする課題】
【０００８】
本発明の目的は、優れた耐熱性と難燃性を兼備した、ＰＥＩおよびＰＥＥＫからなる芯鞘複合繊維を提供することにある。
【課題を解決するための手段】
【０００９】
本発明者等は、上記した芯鞘複合繊維を得るべく鋭意検討を重ねた結果、上記のＰＥＩおよびＰＥＥＫからなる繊維であるが、ブレンドではなく、ＰＥＩを鞘成分、ＰＥＥＫを芯成分とする芯鞘複合繊維とすることにより、ブレンド繊維では達成できなかった２００℃以上の高温における乾熱収縮率の低減を実現し、本発明に到達した。
【００１０】
すなわち、本発明は、ＰＥＩとＰＥＥＫからなり、前記ＰＥＩを鞘成分、前記ＰＥＥＫを芯成分とする芯鞘複合繊維であり、好ましくは、芯成分であるＰＥＥＫの重量比率が３０％以下であることを特徴とする前記芯鞘複合繊維である。
【００１１】
また、前記ＰＥＩが、下記の一般式（１）で示され、ガラス転移温度Ｔｇが２００℃以上であり、融点を持たない非晶性のＰＥＩ樹脂であることが好ましい。
【００１２】
【化１】
2014125708.tif 000003
（式中、Ｒ１は、６〜３０個の炭素原子を有する２価の芳香族残基であり、Ｒ２は、６〜３０個の炭素原子を有する２価の芳香族残基、２〜２０個の炭素原子を有するアルキレン基、２〜２０個の炭素原子を有するシクロアルキレン基、および２〜２０個の炭素原子を有するアルキレン基で連鎖停止されたポリジオルガノシロキサン基からなる群より選択された２価の有機基を表す。）
【００１３】
また、本発明において、ＰＥＥＫとは下記の一般式（２）で示され、融点が３００〜３６０℃の結晶性のＰＥＥＫ樹脂であることが好ましい。
【００１４】
【化２】
2014125708.tif 000004
【００１５】
さらに本発明は、好ましくは２２０℃における乾熱収縮率が２０％以下であることを特徴とする上記の芯鞘複合繊維である。
【発明の効果】
【００１６】
本発明によれば、ＰＥＩとＰＥＥＫは互いに相溶性が良いので、芯成分をＰＥＥＫ、鞘成分をＰＥＩとした芯鞘複合繊維とすることで芯成分と鞘成分とが相分離することを防止し、さらにＰＥＥＫの結晶化によりＰＥＩが熱収縮するのを抑制する効果が発現する。
【図面の簡単な説明】
【００１７】
【図１】芯鞘複合繊維の断面の例を示す模式図。
【図２】本発明の芯鞘複合繊維の繊維断面電顕写真。
【図３】ＰＥＩ／ＰＥＥＫブレンド繊維の繊維断面電顕写真。
【発明を実施するための形態】
【００１８】
（芯鞘複合繊維の基本構成）  本発明の芯鞘複合繊維は、ＰＥＩを鞘成分、ＰＥＥＫを芯成分として溶融紡糸することにより形成されている。  前記芯鞘複合繊維において、芯成分のＰＥＥＫの重量比率は３０％以下であることが好ましく、（ＰＥＩ）／（ＰＥＥＫ）＝７０／３０〜８０／２０であることがより好ましい。ＰＥＥＫの重合比率が３０％を超える場合、鞘成分のＰＥＩの特徴である染色性、低発煙性などの性質を活かすことができない。  本発明における芯成分としては、結晶性ポリマーであること、鞘成分であるＰＥＩとの相溶性が良いこと、ＰＥＩと同等の温度で紡糸できることが必要である。本発明者等は鋭意検討した結果、結晶性ポリマーであるＰＥＥＫがＰＥＩとの相溶性が良好であること、かつＰＥＩと同等の紡糸温度で紡糸可能であることを見出した。結晶性ポリマーでなければ、ＰＥＩと同様に高温でエントロピー収縮が起きる可能性があり収縮を抑制できない。また、ポリスチレン、液晶ポリマーなどのＰＥＩとの相溶性の悪い樹脂を選択すると、芯成分が結晶化してもＰＥＩの収縮抑制効果を生み出すことができない。さらに、ＰＥＩの紡糸温度に耐えうる樹脂を選択しないと、樹脂の熱劣化が起こり、期待する収縮抑制の効果が発現しない。
【００１９】
（ＰＥＩ）  本発明の芯鞘複合繊維を構成するＰＥＩについて説明する。本発明で用いるＰＥＩとは、ガラス転移温度Ｔｇが２００℃以上であり、融点を持たない非晶性ＰＥＩポリマーであり、脂肪族、脂環族または芳香族系のエーテル単位と環状イミドを繰り返し単位として含有するポリマーであり、溶融成形性を有するものであれば特に限定されない。ガラス転移温度が２００℃に満たない樹脂を選択した場合、２００℃以下の領域での乾熱収縮率が高くなり、乾熱収縮率の低減効果を発現させることができない。また、本発明の効果を阻害しない範囲であれば、非晶性ＰＥＩポリマーの主鎖に環状イミド、エーテル結合以外の構造単位、例えば脂肪族、脂環族または芳香族エステル単位、オキシカルボニル単位などが含有されていてもよい。
【００２０】
具体的な非晶性ＰＥＩ系ポリマーとしては、下記式（１）で示されるポリマーが好適に使用される。但し、式中、Ｒ１は、６〜３０個の炭素原子を有する２価の芳香族残基であり、Ｒ２は、６〜３０個の炭素原子を有する２価の芳香族残基、２〜２０個の炭素原子を有するアルキレン基、２〜２０個の炭素原子を有するシクロアルキレン基、および２〜２０個の炭素原子を有するアルキレン基で連鎖停止されたポリジオルガノシロキサン基からなる群より選択された２価の有機基を表す。
【００２１】
【化３】
2014125708.tif 000005
【００２２】
上記Ｒ１、Ｒ２としては、例えば、下記式群に示される芳香族残基を有するものが好ましく使用される。
【００２３】
【化４】
2014125708.tif 000006
【００２４】
本発明では、非晶性、溶融成形性、コストの観点から、下記の式（３）で示される構造単位を主として有する、２，２‐ビス［４‐（２，３‐ジカルボキシフェノキシ）フェニル］プロパン二無水物とｍ‐フェニレンジアミンとの縮合物が好ましく使用される。このＰＥＩは、「ウルテム」（ＵＬＴＥＭ）の商標でサービックイノベイティブプラスチックス社から市販されている。
【００２５】
【化５】
2014125708.tif 000007
【００２６】
本発明で用いる非晶性ＰＥＩ系ポリマーは、得られる繊維の機械的特性や寸法安定性、ＰＥＥＫ樹脂との芯鞘複合紡糸工程の工程通過性を考慮すると、温度３６０℃、せん断速度１２００ｓｅｃ−１での溶融粘度が５０００ｐｏｉｓｅ以下を満たすものが望ましく、その観点からは、重量平均分子量（Ｍｗ）が５００００以下であることが望ましい。高分子量のものを用いると、繊維強度、耐熱性等の観点で優れるので好ましいが、樹脂製造コストや繊維化コストなどの観点から、より好ましくは、Ｍｗが２０００〜４５０００であり、さらに好ましくは１００００〜４００００である。
【００２７】
（ＰＥＥＫ）  本発明で用いるＰＥＥＫは、下記一般式（２）で示されるものを使用する。
【００２８】
【化６】
2014125708.tif 000008
【００２９】
本発明で用いるＰＥＥＫは、融点が３００〜３６０℃の結晶性のＰＥＥＫ樹脂であることが好ましい。融点が３６０℃を超える場合、ＰＥＩとの芯鞘複合繊維を紡糸する際、ＰＥＥＫが結晶化してしまい、適切に溶融紡糸することができない。一方、融点が３００℃を下回る場合、乾熱収縮率の低減効果が期待できない。ここでいう融点とは、示差走査熱量測定（ＤＳＣ：例えばＭｅｔｔｌｅｒ社製、ＴＡ３０００）で観察される主吸熱ピークのピーク温度である（ＪＩＳ  Ｋ７１２１）。具体的には、サンプルを２〜２０ｍｇとりアルミ製パンへ封入した後、キャリアーガスとして窒素を１００ｃｃ／分流入し、２０℃／分で昇温したときの吸熱ピークを測定する。ポリマーの種類により上記１ｓｔ  Ｒｕｎで明確な吸熱ピークが現れない場合は、５０℃／分の昇温速度で、予想される流れ温度より５０℃高い温度まで昇温し、その温度で３分間以上保持し完全に溶融した後、８０℃／分の速度で５０℃まで冷却し、しかる後に２０℃／分の昇温速度で吸熱ピークを測定するとよい。
【００３０】
本発明で用いるＰＥＥＫの分子量は、得られる繊維の機械的特性や寸法安定性、工程通過性を考慮すると、温度３７０℃、せん断速度１２００ｓｅｃ−１において５００〜３０００ｐｏｉｓｅの溶融粘度を有していることが好ましい。具体的には、ビクトレックスジャパン（株）より「ＶＩＣＴＲＥＸ  ＰＥＥＫ」の商標で市販されているＰＥＥＫを好適に用いることができる。
【００３１】
本発明において、原料樹脂のＰＥＩとＰＥＥＫ樹脂以外に、本発明の効果を損なわない範囲で、酸化防止剤、ラジカル抑制剤、艶消し剤、紫外線吸収剤、難燃剤、無機物、他のポリマーを含んでいてもよい。かかる無機物の具体例としては、カーボンナノチューブ、フラーレン、タルク、ワラステナイト、ゼオライト、セリサイト、マイカ、カオリン、クレー、パイロフィライト、シリカ、ベントナイト、アルミナシリケートなどのケイ酸塩、酸化ケイ素、酸化マグネシウム、アルミナ、酸化ジルコニウム、酸化チタン、酸化鉄などの金属酸化物、炭酸カルシウム、炭酸マグネシウム、ドロマイトなどの炭酸塩、硫酸カルシウム、硫酸バリウムなどの硫酸塩、水酸化カルシウム、水酸化マグネシウム、水酸化アルミニウムなどの水酸化物、ガラスビーズ、ガラスフレーク、ガラス粉、セラミックビーズ、窒化ホウ素、炭化ケイ素、カーボンブラックおよびシリカ、黒鉛などが挙げられる。また、かかるポリマーの具体例としては、ポリアミド、ポリブチレンテレフタレート、ポリエチレンテレフタレート、変性ポリフェニレンエーテル、ポリサルフォン、ポリエーテルスルホン、ポリアリルサルフォン、ポリケトン、ポリアリレート、液晶ポリマー、ポリエーテルケトン樹脂、ポリチオエーテルケトン、ポリイミド、ポリアミドイミド、四フッ化ポリエチレン、ポリカーボネート等が挙げられる。
【００３２】
（芯鞘複合繊維の製造）  本発明の芯鞘複合繊維の製造においては、公知の溶融紡糸装置を用いることができる。すなわち、本発明の芯鞘複合繊維は、非晶性ＰＥＩ系ポリマーのペレットおよび結晶性ＰＥＥＫ樹脂のペレットを異なる溶融押出機から押し出し、溶融ポリマーを同一の紡糸筒に導きギヤポンプで計量し、紡糸ノズルから吐出させた糸条を巻き取ることで得られる。非晶性ＰＥＩ系ポリマーのペレットおよび結晶性ＰＥＥＫ樹脂のペレットは溶融させる前に真空下などにおいて乾燥処理をすることが好ましい。乾燥条件としては、１００〜２００℃の乾燥温度で、８〜１６時間の真空乾燥を行うことが例示される。紡糸筒温度は３２０〜４００℃の温度範囲にあることが好ましい。３２０℃より低温の場合はＰＥＥＫが結晶化し、適切に樹脂を送り出すことができない。一方、紡糸筒温度が４００℃を超える場合は、投入するＰＥＩおよびＰＥＥＫの熱劣化が起こるために好ましくない。乾燥された非晶性ＰＥＩ系ポリマーと結晶性ＰＥＥＫ樹脂を、所定の割合となるようにそれぞれの押出機に供給しながら溶融して同一の紡糸筒に導くことが必要となる。紡糸ノズルにおける紡糸孔（単孔）の大きさは、０．０１〜０．０７ｍｍ２の範囲にあるのが好ましく、０．０２〜０．０６ｍｍ２の範囲にあるのがさらに好ましい。紡糸孔の形状は、図１に示すような所望の繊維断面形状に応じて適宜選択することができる。紡糸ノズルからの吐出量は、ノズルの孔数や孔径に応じて適宜設定可能であるが、例えば、３５〜３００ｇ／分、好ましくは、４０〜２８０ｇ／分程度で行われるが、これに限定されない。引取速度は、ノズルの孔数、孔径に応じて、また、所望の単繊維繊度、生産性に応じて適宜設定されるが、５００〜４０００ｍ／分の範囲で引き取ることが好ましい。５００ｍ／分未満では生産性の点からは望ましくなく、一方、４０００ｍ／分を超えるような高速では、繊維の断糸が起こりやすくなるので望ましくない。本発明の芯鞘複合繊維は、紡糸ノズルから吐出された糸条を巻き取ることにより、所望の単繊維繊度、所望の力学的物性が得られる。  この芯鞘複合繊維を延伸するにあたり、延伸温度は１５０〜３００℃の温度範囲内にあることが好ましい。延伸温度が１５０℃以下である場合、ＰＥＥＫの結晶化を促進させることができず、３００℃以上の場合には、ＰＥＩおよびＰＥＥＫが熱劣化を起こすため好ましくない。
【実施例】
【００３３】
以下、実施例により本発明を詳細に説明するが、本発明は本実施例により何等限定されるものではない。なお以下の実施例において、ポリマーの乾熱収縮率および限界酸素指数値（ＬＯＩ値）は下記の方法により測定した。
【００３４】
［乾熱収縮率  ％］  １０ｃｍに切り出した繊維を、末端フリーの状態で２２０℃に保たれた空気恒温槽中で１０分間保持した後の繊維長（Ｘｃｍ）から、次式を用いて算出した。  乾熱収縮率（％）＝＜（１０−Ｘ）／１０＞×１００
【００３５】
［限界酸素指数値（ＬＯＩ値）］  ＪＩＳ  Ｋ７２０１試験法に準拠して、繊維を三つ編みにした試長１８ｃｍの試料を作り、試料の上端に着火したとき、試料の燃焼時間が３分以上継続して燃焼するか、又は着火後の燃焼長さが５ｃｍ以上燃え続けるのに必要な最低の酸素濃度を測定し、ｎ＝３の平均値を採用した。
【００３６】
［実施例１〜２］
（１）非晶性ＰＥＩ系ポリマー（サービックイノベイティブプラスチックス社製「ＵＬＴＥＭ１０４０」、ガラス転移温度Ｔｇ＝２１５℃）を１２０℃で６時間真空乾燥した。
（２）結晶性ポリマーであるＰＥＥＫとして、ビクトレックスジャパン社製「ＶＩＣＴＲＥＸ  ＰＥＥＫ  ９０Ｇ」（融点約３４０℃）を１５０℃で６時間真空乾燥した。
（３）上記の（１）および（２）の乾燥樹脂を異なる押出機より投入し、押出機の温度を２５０〜３５０℃、紡糸筒の温度を３６０℃とし、同一のノズルに導き、紡糸速度８００ｍ／分にて巻き取り、表１に示すような鞘成分ＰＥＩと芯成分ＰＥＥＫとの比率を有する、３３０ｄｔｅｘ／４８ｆのマルチフィラメントを得た。このマルチフィラメントに対し、２４０℃の熱風炉を用いて延伸処理を施した。性能評価結果を表１に示す。
【００３７】
［比較例１］（４）上記実施例１〜２（１）記載のＰＥＩ乾燥樹脂を紡糸筒の温度３９５℃で丸孔ノズルより吐出し、２０００ｍ／分の速度で巻き取り、１１４ｄｔｅｘ／４８ｆのＰＥＩマルチフィラメントを得た。得られたＰＥＩ繊維の性能評価結果を表２に示す。［比較例２〜５］（５）上記実施例１〜２（１）、（２）で乾燥した樹脂を所定の比率でチップブレンドを行い、これをヘッド温度３９０℃で丸孔ノズルより吐出し、所定の延伸条件により７５０ｍ／分の速度で巻き取り、２７５ｄｔｅｘ／５０ｆのマルチフィラメントを得た。これらのブレンド繊維に対し、１９０〜２２０℃の範囲の温度に設定された熱風炉中で延伸を施した。得られたブレンド繊維の性能評価結果を表２に示す。
【００３８】
【表１】
2014125708.tif 000009
【００３９】
【表２】
2014125708.tif 000010
【００４０】
実施例１〜２の結果より、本発明において、芯成分ＰＥＥＫ、鞘成分ＰＥＩの芯鞘複合繊維という形態を選択することにより、２２０℃における乾熱収縮率２０％以下を達成することができ、比較例１で示したＰＥＩ単独の繊維に比べると、優れた難燃性を維持しつつ劇的に収縮を抑えられたことがわかる。その理由として、ＰＥＥＫが芯成分として繊維断面の中心部に存在していること、またＰＥＩとＰＥＥＫの相溶性が良好であることから、芯成分のＰＥＥＫが結晶化することでガラス転移温度付近におけるＰＥＩの収縮抑制に貢献したことが考えられる。一方、比較例２〜５に示したＰＥＩ／ＰＥＥＫブレンドの複合繊維では、結晶化する成分のＰＥＥＫが繊維全体に広く分散し、狙いとするＰＥＩの収縮抑制が達成できなかったものと考える。
【産業上の利用可能性】
【００４１】
本発明の芯鞘複合繊維は、優れた耐熱性と難燃性を兼ね備え、防護衣などをはじめとして多くの用途に極めて有効に使用することができる。
【００４２】
以上の通り、図面を参照しながら本発明の好適な実施形態を説明したが、本発明の趣旨を逸脱しない範囲で、種々の追加、変更または削除が可能であり、そのようなものも本発明の範囲内に含まれる。
【符号の説明】
【００４３】
イ  芯鞘複合繊維の鞘成分
ロ  芯鞘複合繊維の芯成分
【図１】
2014125708.tif 000013
【図２】
2014125708.tif 000014
【図３】
2014125708.tif 000015